(57)【特許請求の範囲】
【請求項１】
集電体及び活物質を含んでなるリチウムイオン電池用電極の導電下地被膜を形成する水系導電下地塗料であり、
前記水系導電下地塗料は、薄片化黒鉛を含み、
前記薄片化黒鉛は、５０質量％レーザー回折径（Ｘ５０ｄｉｆ）が８μｍ以下、５０質量％ストークス径（Ｘ５０ｓｔ）が３．５μｍ以下、薄片化指数（Ｘ５０ｄｉｆ／Ｘ５０ｓｔ）が２．８〜４．７５であるリチウムイオン電池用電極の水系導電下地塗料。
【請求項２】
更に、カーボンブラックを含み、
前記薄片化黒鉛及びカーボンブラックの総含有率が、７５〜９０質量％の範囲であり、
前記薄片化黒鉛と前記カーボンブラックの質量比率（薄片化黒鉛：カーボンブラック）が、９７：３〜１：８の範囲である請求項１に記載の水系導電下地塗料。
【請求項３】
前記カーボンブラックの５０質量％レーザー回折径Ｘ５０ｄｉｆが、０．３μｍ以下である、請求項２に記載の水系導電下地塗料。
【請求項４】
更に、カルボキシメチルセルロースの塩と、３００℃で０．５時間後の質量減耗率が５％以下の熱可塑性樹脂と、を含む請求項１〜請求項３のいずれか１項に記載の水系導電下地塗料。
【請求項５】
前記熱可塑性樹脂の含有率が、５〜１５質量％の範囲である請求項４に記載の水系導電下地塗料。
【請求項６】
前記集電体がアルミニウムを含んで構成される請求項１〜請求項５のいずれか１項に記載の水系導電下地塗料。
【請求項７】
集電体と、
前記集電体上に設けられた、請求項１〜請求項６のいずれか１項に記載の水系導電下地塗料により形成される導電下地被膜と、
前記導電下地被膜上に設けられた、活物質を含む活物質含有層と、
を有するリチウムイオン電池用電極。
【請求項８】
前記導電下地被膜は、被膜密度が、０．８５〜１．２ｇ／ｍＬであり、体積固有抵抗が０．２５Ωｃｍ以下である請求項７に記載のリチウムイオン電池用電極。
【請求項９】
前記導電下地被膜の被膜平滑度が、０．０２〜０．６μｍである請求項７又は請求項８に記載のリチウムイオン電池用電極。
【請求項１０】
前記導電下地被膜の平均厚みが、０．５μｍ〜６μｍである請求項７〜請求項９のいずれか１項に記載のリチウムイオン電池用電極。
【請求項１１】
前記集電体が、アルミニウムを含んで構成される請求項７〜請求項１０のいずれか１項に記載のリチウムイオン電池用電極。
【請求項１２】
前記活物質が、オリビン型の正極材料ＬｉＦｅＰＯ４である請求項７〜請求項１１
のいずれか１項に記載のリチウムイオン電池用電極。
【請求項１３】
正極電極と、負極電極と、電解質とを有し、
前記正極電極及び負極電極の少なくとも一方が、請求項７〜請求項１２のいずれか１項に記載のリチウムイオン電池用電極であるリチウムイオン電池。
【発明の詳細な説明】
【技術分野】
【０００１】
本発明は、リチウムイオン電池用電極における集電体と活物質間の接触抵抗を低減し、集電体と活物質含有層の密着性の向上に寄与し、膜厚６μｍ以下で均一に塗工可能な導電下地塗料、これを用いたリチウムイオン電池用電極及びリチウムイオン電池に関するものである。
【背景技術】
【０００２】
リチウムイオン電池の内部抵抗の低減には、集電体と活物質層間の接触抵抗の低減や密着性向上が重要である。しかしながら、例えばアルミニウムを集電体とした電極においては、アルミニウムの表面に酸化被膜が形成され、導電性が低下するとともに、高抵抗の不働態被膜が形成される。
【０００３】
アルミニウム表面の導電性改良には、例えば特許文献１には、真空蒸着法にてアルミニウム材の表面に炭素膜を形成した集電体を用い、その上に活物質を被覆することが記載されている。
また特許文献２には、集電体の表面に導電材を接合させ、更に導電材表面に凹凸を形成した集電体が提案されている。具体的には、集電体の表面への黒鉛やチタンカーバイドの吹き付けが検討されている。しかしこれらは導電材の固着が不十分なため、集電体と活物質層との密着性の向上が望まれる。
【０００４】
特許文献３は、密着性の改善のため、アルミニウムで構成された集電体表面に、樹脂被覆した炭素含有粒子を付着させた後、炭化水素含有物質を含む空間にアルミニウムを配置して加熱するもので、アルミニウム表面には炭素含有粒子とアルミニウムの炭化物よりなる炭素被覆アルニミウム材が提案されている。しかし、アルミニウム集電体の製造コストが上昇してしまう。
【０００５】
また、従来から、電気二重層キャパシタの生産性向上や内部抵抗の低減を目的として、分極性多孔質シートと集電体との接着性がよく、電気抵抗値の低い導電接着剤が提案されている。
例えば、特許文献４には、導電接着剤の組成が合成ゴム、炭素材として鱗片状黒鉛とカーボンブラックよりなる導電接着剤が提案されており、導電接着剤が分極性多孔質シートの空孔内に進入することで、密着性と内部抵抗の低減を達成するものである。本手法はキャパシタの生産性向上に寄与するものである。しかしこの手法を集電体に適用する場合には、接触抵抗の低減を更に考慮する必要があり、活物質との密着性向上には更なる改良を要する。生産費用を低減しつつ内部抵抗の低減を図る観点からは、薄くとも均一な膜が形成されることが望まれる。
【０００６】
また、大電流を流すことを目的とした高出力なリチウムイオン電池においては、内部抵抗の低減と耐久性の向上は重要な課題であり、集電体と活物質含有層とを有する電極の内部抵抗を低減することが必要である。
【０００７】
例えば、特許文献５には活物質含有層内に複数の集電体を配置することによって、集電体と活物質含有層の最大距離を短縮させた構造の電極が開示されている。この電極は、活物質含有層内の拡散抵抗の低減は期待できるが、電極内部抵抗のもう一つの要因である活物質含有層と集電体の界面抵抗の低減を図ることが困難である。この界面抵抗は、集電体にアルミニウムのような表面に強固な酸化皮膜を形成するような金属を用いる場合において顕著となる。
【０００８】
また、特許文献６には、アルミニウム箔又はアルミニウム合金箔からなる集電体と、この集電体表面に形成され、活物質、導電剤及び結着剤を含む活物質含有層とを備え、導電剤は、アスペクト比が１を超え、その一部が集電体にその集電体の厚さに対して２０〜５０％の深さで埋没される炭素粒子を含む炭素粒子群を含有し、かつ炭素粒子の長軸は、活物質含有層の厚さの１．０５〜１．５０倍の長さを有する非水電解質電池用電極が提案されている。
【０００９】
集電体としてアルミニウム箔又はアルミニウム合金箔を用いると、表面に強固な酸化皮膜が形成され、活物質含有層と集電体の界面抵抗が大きくなる。この界面抵抗を低減させる手段として、特許文献６ではプレスにより集電体に炭素粒子を食い込ませ、いわゆる高いアンカー効果を発揮することで活物質層と集電体界面の界面抵抗を低減することを可能にするものである。この電極は、界面抵抗の低減が期待できるが、プレスによる界面抵抗のばらつきや、耐久試験後の信頼性の改善が必要である。
【先行技術文献】
【特許文献】
【００１０】
【特許文献１】特開２０００−１６４４６６号公報
【特許文献２】特開２００６−２８６４２７号公報
【特許文献３】国際公開２０１０／０８６９６１Ａ１
【特許文献４】特許第４３７１９７９号明細書
【特許文献５】特開２００８−１６００５３号公報
【特許文献６】特開２００９−０３８０１７号公報
【発明の概要】
【発明が解決しようとする課題】
【００１１】
上記状況を鑑み、本発明は、リチウムイオン電池用電極における集電体と活物質間の接触抵抗を低減し、集電体と活物質含有層の密着性の向上に寄与し、膜厚６μｍ以下で均一に塗工可能な導電下地塗料、これを用いたリチウムイオン電池用電極及びリチウムイオン電池を提供することを課題とする。
【課題を解決するための手段】
【００１２】
本発明は、次のものに関する。
＜１＞  集電体及び活物質を含んでなるリチウムイオン電池用電極の導電下地被膜を形成する水系導電下地塗料であり、
前記水系導電下地塗料は、薄片化黒鉛を含み、
前記薄片化黒鉛は、５０質量％レーザー回折径（Ｘ５０ｄｉｆ）が８μｍ以下、５０質量％ストークス径（Ｘ５０ｓｔ）が３．５μｍ以下、薄片化指数（Ｘ５０ｄｉｆ／Ｘ５０ｓｔ）が２．８〜４．７５であるリチウムイオン電池用電極の水系導電下地塗料。
【００１３】
＜２＞  更に、カーボンブラックを含み、
前記薄片化黒鉛及びカーボンブラックの総含有率が、７５〜９０質量％の範囲であり、
前記薄片化黒鉛と前記カーボンブラックの質量比率（薄片化黒鉛：カーボンブラック）が、９７：３〜１：８の範囲である前記＜１＞に記載の水系導電下地塗料。
【００１４】
＜３＞  前記カーボンブラックの５０質量％レーザー回折径Ｘ５０ｄｉｆが、０．３μｍ以下である前記＜２＞に記載の水系導電下地塗料。
【００１５】
＜４＞  更に、カルボキシメチルセルロースの塩と、３００℃で０．５時間後の質量減耗率が５％以下の熱可塑性樹脂と、を含む前記＜１＞〜＜３＞のいずれか１項に記載の水系導電下地塗料。
【００１６】
＜５＞  前記熱可塑性樹脂の含有率が、５〜１５質量％の範囲である前記＜４＞に記載の水系導電下地塗料。
【００１７】
＜６＞  前記集電体がアルミニウムを含んで構成される前記＜１＞〜＜５＞のいずれか１項に記載の水系導電下地塗料。
【００１８】
＜７＞  集電体と、
前記集電体上に設けられた、前記＜1＞〜＜６＞のいずれか１項に記載の水系導電下地塗料により形成される導電下地被膜と、
前記導電下地被膜上に設けられた、活物質を含む活物質含有層と、
を有するリチウムイオン電池用電極。
【００１９】
＜８＞  前記導電下地被膜は、被膜密度が０．８５ｇ／ｍＬ〜１．２ｇ／ｍＬであり、体積固有抵抗が０．２５Ωｃｍ以下である前記＜７＞に記載のリチウムイオン電池用電極。
【００２０】
＜９＞  前記導電下地被膜の被膜平滑度が、０．０２μｍ〜０．６μｍである前記＜７＞又は＜８＞に記載のリチウムイオン電池用電極。
【００２１】
＜１０＞  前記導電下地被膜の平均厚みが、０．５μｍ〜６μｍである前記＜７＞〜＜９＞のいずれか１項に記載のリチウムイオン電池用電極。
【００２２】
＜１１＞  前記集電体が、アルミニウムを含んで構成される前記＜７＞〜＜１０＞のいずれか１項に記載のリチウムイオン電池用電極。
【００２３】
＜１２＞  前記活物質が、オリビン型の正極材料ＬｉＦｅＰＯ４である前記＜７＞〜＜１１＞のいずれか１項に記載のリチウムイオン電池用電極。
【００２４】
＜１３＞  正極電極と、負極電極と、電解質とを有し、
前記正極電極及び負極電極の少なくとも一方が、前記＜７＞〜＜１２＞のいずれか１項に記載のリチウムイオン電池用電極であるリチウムイオン電池。
【発明の効果】
【００２５】
本発明によれば、リチウムイオン電池用電極における集電体と活物質間の接触抵抗を低減し、集電体と活物質含有層の密着性の向上に寄与し、膜厚６μｍ以下で均一に塗工可能な導電下地塗料、これを用いたリチウムイオン電池用電極及びリチウムイオン電池を提供することができる。
【図面の簡単な説明】
【００２６】
【図１】図１（Ａ）は、薄片化黒鉛とカーボンブラックとを含む水系導電下地塗料の一例を示す断面模式図であり、図１（Ｂ）は、図１（Ａ）の水系導電下地塗料により形成された導電下地被膜の一例を示す断面模式図である。
【発明を実施するための形態】
【００２７】
本明細書において「〜」を用いて示された数値範囲は、「〜」の前後に記載される数値をそれぞれ最小値及び最大値として含む範囲を示す。
【００２８】
＜水系導電下地塗料＞
本発明の水系導電下地塗料は、集電体及び活物質を含んでなるリチウムイオン電池用電極の導電下地被膜を形成する水系導電下地塗料である。前記導電下地塗料は、薄片化黒鉛を含み、前記薄片化黒鉛は、５０質量％レーザー回折径（Ｘ５０ｄｉｆ）が８μｍ以下、５０質量％ストークス径（Ｘ５０ｓｔ）が３．５μｍ以下、薄片化指数（Ｘ５０ｄｉｆ／Ｘ５０ｓｔ）が２．８〜４．７５である。
【００２９】
リチウムイオン電池は、自動車、各種移動体、電力貯蔵などの用途拡大に伴い、大型リチウム電池の検討が盛んに行われており、リチウムイオン電池用の電極に対して、安全性、資源量、コスト低減などが要求されている。
【００３０】
例えば、正極の活物質として、資源量の多いオリビン型のＬｉＦｅＰＯ４が実用化されつつある。更なる電極の高容量及び高出力化を達成するために、正極材料の高密度化、厚膜化、及び小粒子化が進んでおり、活物質含有層の集電体への密着性の確保、電極の電気抵抗低減は、重要な課題となっている。
【００３１】
特に、集電体がアルミニウムから構成される場合、集電体表面には不動態膜が生成する。そのため、この不動態膜と活物質含有層の接触抵抗を低減し、また、活物質を高密度充填する際に、集電体と活物質層間の密着性の向上が求められる。
【００３２】
本発明では、特定形状の薄片化黒鉛を含む水系導電下地塗料により形成した導電下地被膜を、集電体と活物質含有層との間に設けることで、集電体と活物質間の接触抵抗が低減し、且つ集電体と活物質含有層の密着性が向上することを明らかにした。
【００３３】
前記特定形状の薄片化黒鉛とは、具体的には、５０質量％レーザー回折径（Ｘ５０ｄｉｆ）が８μｍ以下、５０質量％ストークス径（Ｘ５０ｓｔ）が３．５μｍ以下、薄片化指数（Ｘ５０ｄｉｆ／Ｘ５０ｓｔ）が２．２〜５の薄片化黒鉛である。
【００３４】
ここで、５０質量％レーザー回折径（Ｘ５０ｄｉｆ）とは、レーザー回折・散乱法を用いて測定され、重量累積粒度分布曲線を小粒径側から描いた場合に、重量累積が５０％となる粒子径に対応する。レーザー回折法を用いた粒度分布測定は、レーザー回折散乱粒度分布測定装置（例えば、島津製作所製ＳＡＬＤ−２１００、日機装株式会社のマイクロトラックシリーズＭＴ３３００）を用いて行なうことができる。
【００３５】
また、５０質量％ストークス径（Ｘ５０ｓｔ）とは、液相沈降法において終末沈降速度から求まる粒径である。５０質量％ストークス径（Ｘ５０ｓｔ）測定は、遠心沈降式粒度分布計（例えば、島津製作所製ＳＡ−ＣＰ−４Ｌ）を用いて行うことができる。
【００３６】
本発明では、５０質量％レーザー回折径（Ｘ５０ｄｉｆ）と、５０質量％ストークス径（Ｘ５０ｓｔ）とにより薄片化黒鉛の大きさを特定するとともに、薄片化指数（Ｘ５０ｄｉｆ／Ｘ５０ｓｔ）により薄片化黒鉛のアスペクト比を数値化して特定の範囲内とすることで、集電体と活物質間の接触抵抗の低減を図り、且つ集電体と活物質含有層の密着性を向上させる。
【００３７】
ここで、薄片化指数（Ｘ５０ｄｉｆ／Ｘ５０ｓｔ）は、粒子の薄片化度を評価する指標であり、粒子が塊状に近づけば１に近くなり、薄片化が進めば１より大きくなる。なお、発明者らの検討の結果、薄片化指数（Ｘ５０ｄｉｆ／Ｘ５０ｓｔ）とアスペクト比とは、（Ｘ５０ｄｉｆ／Ｘ５０ｓｔ）が２．２の場合にはアスペクト比は約５程度、（Ｘ５０ｄｉｆ／Ｘ５０ｓｔ）が３．０の場合にはアスペクト比は１０程度、（Ｘ５０ｄｉｆ／Ｘ５０ｓｔ）が５．０の場合にはスペクト比は５０程度、の関係にある。
【００３８】
５０質量％レーザー回折径（Ｘ５０ｄｉｆ）が８μｍ以下、５０質量％ストークス径（Ｘ５０ｓｔ）が３．５μｍ以下の大きさの薄片化黒鉛を用いると、膜厚を薄くしても抵抗値の低い塗膜が得られる。
【００３９】
更に、本発明では、前記薄片化黒鉛の薄片化指数（Ｘ５０ｄｉｆ／Ｘ５０ｓｔ）を２．２〜５の範囲内とすることで、薄くとも低抵抗な塗膜を形成でき、且つこの塗膜を介して集電体と活物質含有層との密着性の向上が図れることを見出した。この理由を以下のように推測    
するが、当該推測によって本発明は限定されない。
【００４０】
図１（Ａ）は、前記薄片化黒鉛１０とカーボンブラック２０とを含む水系導電下地塗料の模式図であり、図１（Ｂ）は、集電体３０の上に、図１（Ａ）の水系導電下地塗料により形成された導電下地被膜の断面模式図である。なお、本発明においては、少なくとも前記薄片化黒鉛１０を含んでいればよく、カーボンブラック２０の含有は任意である。より好適にはカーボンブラック２０を含有する場合である。
【００４１】
導電下地被膜中において、薄片化黒鉛１０が前記範囲内の大きさ及び薄片化指数を有する場合には、薄片化黒鉛１０が密な状態で配向し積層され、集電体３０と活物質（不図示）間の接触抵抗が低減するものと考えられる。また、薄片化黒鉛１０が密な状態で配向し積層されるため、導電下地被膜の厚みのばらつきが抑えられ、局所的に応力がかかるのが抑制された結果、密着性が向上するものと考えられる。
【００４２】
以下、本発明の水系導電下地塗料に用いられる材料について、詳細に説明する。
【００４３】
〔薄片化黒鉛〕
本発明における薄片化黒鉛は、上記範囲内の大きさ及び薄片化指数を有するものであれば、鱗状黒鉛・鱗片状黒鉛・土状黒鉛で分類される天然黒鉛、人造黒鉛、キッシュ黒鉛、熱分解黒鉛のいずれであってもよい。このなかでも、ｃ軸方向の結晶性が発達しており、適度の乾式粉砕により薄片化が進み、アスペクトの高い、すなわち薄片度の大きい薄片状黒鉛が得られることから、結晶性の良好な鱗状黒鉛又は鱗片状黒鉛が好適である。
【００４４】
薄片化黒鉛における５０質量％レーザー回折径（Ｘ５０ｄｉｆ）は、膜厚を薄くしても抵抗値の低い塗膜が得られる観点から、８μｍ以下であり、０．３μｍ〜８μｍであることが好ましく、１μｍ〜６μｍであることがより好ましく、１．５μｍ〜５μｍであることが更に好ましい。
【００４５】
薄片化黒鉛における５０質量％ストークス径（Ｘ５０ｓｔ）は、膜厚を薄くしても抵抗値の低い塗膜が得られる観点から、３．５μｍ以下であり、０．０８μｍ〜３．５μｍであることが好ましく、０．３μｍ〜３μｍであることがより好ましく、０．５μｍ〜２μｍであることが更に好ましい。
【００４６】
薄片化黒鉛における薄片化指数（Ｘ５０ｄｉｆ／Ｘ５０ｓｔ）は、抵抗値の低い塗膜が得られかつ密着性を向上させる観点から、２．２〜５であり、２．５〜４．５であることが好ましく、２．８〜４．０であることが更に好ましい。
【００４７】
黒鉛の薄片化処理法は特に限定されない。しかし、薄片化しやすい鱗状黒鉛又は鱗片状黒鉛を粉砕した場合においても、薄片化された黒鉛粒子の周辺に、粉砕カスである微粒子が付着したり、粉砕過程において黒鉛粒子の層間にクラックなどが入ったものの薄片化が進んでいない鱗片状黒鉛粒子が混在する。このような状態の鱗片状黒鉛を塗料化し、塗膜を形成した場合、均一な薄膜が形成されにくく、粒子間の結着性が低下する場合がある。また、塗膜中に薄片化黒鉛が高密度で充填されにくくなる場合がある。
【００４８】
そこで、薄片化処理法としては、以下の方法が好適である。すなわち、乾式粉砕で微粒子化された黒鉛を、更に湿式で粉砕・分散し、粒子表面に付着している微粒子を再分散させ、また黒鉛を形成する炭素の六角網面間（層間）にクラックが入り、網面間の結合力が弱くなった部分を更に広げて、薄片化することが好ましい。この薄片化処理は、水を介在して行なうと、黒鉛の潤滑性が向上し、炭素網面間（層間）での薄片化が一層進むこととなる。
【００４９】
特に、カルボキシメチルロースの塩の溶液中に、黒鉛を分散させて薄片化処理することが好適である。カルボキシメチルセルロースの塩は、薄片化させた鱗片状黒鉛等の表面に吸着し、鱗片状黒鉛等の水中での分散安定性を高める。また、カルボキシメチルセルロースの塩は、リチウムイオン電池の非水系電解液に溶解せず、また電気化学的に安定なため、リチウムイオン電池用導電下地塗料に使用する分散剤として好適である。
【００５０】
前記カルボキシメチルセルロースの塩としては、カルボキシメチルセルロースのナトリウム塩又はアンモニウム塩が好ましく。特に、カルボキシメチルセルロースのナトリウム塩を用いた場合は、薄片化黒鉛や導電助剤の分散安定性が良好であり、塗料が一部乾燥しても、水への再溶解性が良く、塗工前の攪拌により未溶解物が少ない塗料が作製できる。
【００５１】
黒鉛を分散したカルボキシメチルロース塩溶液における固形分及び粘度は、原料黒鉛の薄片化、黒鉛表面に付着している黒鉛微粒子の再分散を進める観点から、以下の範囲内に調製することが好ましい。
前記固形分は、１５質量％〜３５質量％の範囲内であることが好ましく、２０質量％〜３０質量％の範囲内であることがより好ましく、２２質量％〜２８質量％の範囲内であることが更に好ましい。
また、前記粘度は、１００〜７００ｍＰａ．ｓの範囲内であることが好ましく、１５０〜５００ｍＰａ．ｓの範囲内であることがより好ましく、２００〜３００ｍＰａ．ｓの範囲内であることが更に好ましい。
【００５２】
薄片化処理は、ビーズを媒体とした粉砕機を用い、装置に合わせ最適な条件を検討することで実施できる。
【００５３】
〔カーボンブラック〕
本発明の水系導電下地塗料は、更にカーボンブラックを含むことが好ましい。
黒鉛は炭素原子の六角網面が積み重なって、３，３５４Åの距離をファン・デア・ワールス力で結ばれている。六角網面に垂直に配向しているπ結合は、π電子が六角網面を自由電子のように運動するため、黒鉛は径方向（c軸方向）において高い導電性を有する。一方で、網面間の結合力が弱いため、厚み方向での導電性は低い。ここで、導電下地被膜がカーボンブラックを含有する場合には、積層した薄片化黒鉛の間隙にカーボンブラックが分散されて存在するため、薄片化処理された黒鉛粒子のエッチ面からの導電パスが有効に活用され、厚み方向での導電性が向上するものと考えられる。
【００５４】
前記カーボンブラックの５０質量％レーザー回折径Ｘ５０ｄｉｆは、０．３μｍ以下であることが好ましく、０．０５μｍ〜０．２μｍがより好ましく、０．０５μｍ〜０．１５μｍが更に好ましい。５０質量％レーザー回折径（Ｘ５０ｄｉｆ）が０．３μｍ以下の場合には、カーボンブラックが、薄片化黒鉛の間隙に均一に分散され、薄片化処理された黒鉛の配向への影響が少ない。
【００５５】
前記薄片化黒鉛及びカーボンブラックの総含有率は、７５〜９０質量％の範囲内であることが好ましく、８０〜９０質量％の範囲内であることがより好ましく、８４〜８９質量％の範囲内であることが更に好ましい。
導電下地被膜としての密着性と導電下地塗料としての分散性を考慮すると、導電下地被膜中の炭素材料は９０質量％以下であることが好適であり、また、被膜の抵抗値や接触抵抗の低減効果を考慮すると７５質量％以上であることが好適である。
【００５６】
また、前記薄片化黒鉛と前記カーボンブラックの質量比率（薄片化黒鉛：カーボンブラック）は、カーボンブラックが均一的に配合されて更に被膜抵抗と接触抵抗の低減を図る観点から、９７：３〜１：８の範囲内であることが好ましく、９：１〜１：８の範囲内であることがより好ましく、８：２〜４：６の範囲内であることが更に好ましく、７：３〜５：５の範囲内であることが更に好ましい。
【００５７】
前記カーボンブラックとしては、ケッチェンブラック、アセチレンブラックが導電助剤として優れている。但し、ケッチェンブラックを用いる場合には、比表面積が大きく凝集し易いため、標準的な配合より配合量を少なくして充分な分散を行うことが望ましい。
【００５８】
〔バインダー樹脂〕
本発明の水系導電下地塗料は、更にバインダー樹脂を含んでもよい。バインダー樹脂としては、３００℃で０．５時間後の質量減耗率が５％以下の熱可塑性樹脂を用いることが好ましい。リチウムイオン電池用電極の導電下地塗料に使用するバインダー樹脂は、２００℃程度の乾燥において、物性面で変化が少なく、密着性、柔軟性に優れていることが好ましく、この指標として、３００℃で０．５時間後の重量減耗率が５％以下であることが望ましい。
【００５９】
熱可塑性樹脂における、３００℃で０．５時間後の重量減耗率の測定方法は、以下の通りである。
熱可塑性樹脂１ｇをアルミ容器に取り分け、３００℃の酸化雰囲気の電気炉中に０．５時間置き、加熱前後での重量減少率を算出する。
【００６０】
更なる密着性向上の点からは、水系導電下地塗料における前記熱可塑性樹脂の含有率は、５〜１５質量％の範囲内であることが好ましく、７〜１３質量％の範囲内であることがより好ましく、８〜１１質量％の範囲内であることが更に好ましい。
【００６１】
バインダー樹脂としては、（メタ）アクリル酸エステル（共）重合体、スチレン・（メタ）アクリル酸エステル共重合体などのアクリル系エラストマー、スチレン・ブタジエン共重合体などのスチレン・ブタジエン系エラストマー、アクリロニトリル・ブタジエン共重合体、ポリブタジエンなどが使用できる。バインダー樹脂は、単一種で、或いは２種以上を組み合わせて使用することができる。
【００６２】
また、集電体に導電下地被膜を設け、その上に活物質層を形成する場合、活物質層の密度を上げるためにプレス処理を行なうが、導電下地被膜に使用するバインダー樹脂を熱可塑性樹脂にすることで、プレスでの被膜の変形に対しても密着性が低下せず、また、活物質層と導電下地被膜界面からの界面剥離も防止できる。
【００６３】
〔用途〕
本発明の水系導電下地塗料は、集電体及び活物質を含んでなるリチウムイオン電池用電極の導電下地被膜を形成するための塗料として好適に用いることができる。本発明の水系導電下地塗料により形成された導電下地被膜を有するリチウムイオン電池用電極では、集電体と活物質間の接触抵抗が低減され、且つ集電体と活物質含有層の密着性が向上する。
【００６４】
本発明の導電下地塗料により形成された導電下地被膜は、膜厚が薄くとも、比較的粒径の大きい薄片状の黒鉛が配向されて、高密度で充填されているため、集電体と導電下地被膜との界面、及び導電下地被膜と活物質含有層との界面において電子の移動が容易になり、黒鉛粒子間の接触抵抗も少なくなることで電極電気抵抗が著しく低減され、且つ集電体と活物質含有層の密着性が向上する。
【００６５】
特に、集電体がアルミニウムを含んで構成される場合に、本発明の導電下地塗料は、アルミニウム表面に形成される不動態膜に起因した触抵抵抗の上昇を効果的に抑えることが明らかとなった。
【００６６】
アルミニウム表面に形成される不動態膜は、１０ｎｍ程度の被膜であり、この被膜中には電流が通過できる微細欠陥部分が数多く存在する。黒鉛は炭素の六角網面が積層した構造で、六角網面に垂直に配向しているπ結合は、六角網面を自由電子のように運動する。アルミニウム箔表面に薄片化黒鉛を含む被膜を形成することで、黒鉛構造に存在するπ電子により、アルミニウム箔表面に形成される不動態膜中の微細欠陥部分からの電子の移動時を容易にし、接触抵抗を大幅に低減するものと推測される。
【００６７】
また、活物質としてオリビン型の正極材料ＬｉＦｅＰＯ４を用いたリチウム電池用電極に、本発明の導電下地塗料を用いると、電気抵抗値の高い正極活物質含有層と平滑で抵抗値の低い導電下地被膜の密着性が良好なため、電子の移動がより容易になり導電下地被膜と活物質含有層間の接触抵抗を大幅に低減される。
【００６８】
＜リチウムイオン電池用電極＞
本発明のリチウムイオン電池用電極は、集電体と、前記集電体上に設けられた、前記水系導電下地塗料により形成される導電下地被膜と、前記導電下地被膜上に設けられた、活物質を含む活物質含有層とを有する。
【００６９】
被膜の抵抗値を低減し、集電体と活物質間の接触抵抗を低減し、且つ集電体と活物質含有層の密着性を向上させる観点から、導電下地被膜の被膜密度は、０．８５〜１．２ｇ／ｍＬであることが好ましく、０．９〜１．２ｇ／ｍＬであることがより好ましく、０．９５〜１．２ｇ／ｍＬであることが更に好ましい。
本発明の水系導電下地塗料では炭素材料の分散が良好であり、乾燥過程で薄片化黒鉛の配向が進み、緻密な被膜を形成する。
導電下地被膜の被膜密度は、後述の実施例の方法に準じて測定した値である。
【００７０】
被膜の体積固有抵抗は、０．２５Ωｃｍ以下であることが好ましく、０．１Ωｃｍ以下であることがより好ましく、０．０６Ωｃｍ以下であることが更に好ましい。
本発明の水系導電下地塗料から緻密な被膜が形成されるため、被膜の抵抗値が低くなり、集電体と活物質との接触抵抗が低くなる。
被膜の体積固有抵抗は、後述の実施例の方法に準じて測定した値である。
【００７１】
導電下地被膜の被膜平滑度は、０．０２μｍ〜０．６μｍであることが好ましく、０．１μｍ〜０．５μｍであることがより好ましく、０．１５μｍ〜０．３５μｍであることが更に好ましい。平滑性の高い導電下地被膜は、薄片化黒鉛が均一に分散していることを示すものであり、活物質層の膜厚制御を容易にする効果がある。本発明の水系導電下地塗料を用いれば、上記範囲内の被膜平滑度を有する導電下地被膜を形成することができる。導電下地被膜の被膜平滑度は、後述の実施例の方法に準じて測定した値である。
【００７２】
前記導電下地被膜の平均厚みは、製造コストの観点からは薄いほど望ましく、本発明の水系導電下地塗料を用いれば緻密な被膜が形成されるため、薄くとも均一な膜を形成することができる。具体的には、平均膜厚が０．５μｍ〜６μｍの導電下地被膜であっても、均一な膜とすることができる。
【００７３】
更に上述の通り、アルミニウムを含んで構成される集電体の場合であっても、導電下地塗料により形成された導電下地被膜を設ければ、接触抵抗が大幅に低減される。また、前記活物質としてオリビン型の正極材料ＬｉＦｅＰＯ４を用いた正極電極では、導電下地皮膜と活物質含有層間の接触抵抗を大幅に低減される。
【００７４】
＜リチウムイオン電池＞
本発明のリチウムイオン電池は、正極電極と、負極電極と、電解質とを有する。そして、前記正極電極及び負極電極の少なくとも一方が、前記リチウムイオン電池用電極である。本発明のリチウムイオン電池では、集電体と活物質間の接触抵抗が低減し、且つ集電体と活物質含有層の密着性が向上した電極を用いるため、内部抵抗の低減が図られる。
【実施例】
【００７５】
以下に、この発明の実施例について説明するが、この発明はこれらの実施例に限定されるものではない。尚、特に断りのない限り、「部」及び「％」は質量基準である。
【００７６】
＜黒鉛原料の調製＞
（鱗片状黒鉛Ａ）
結晶性が高い鱗片状黒鉛（ブラジル産、５０質量％レーザー回折径（Ｘ５０ｄｉｆ）が２５μｍ）をボールミルで乾式粉砕後、ジェットミルで粉砕・分級し、５０質量％レーザー回折径（Ｘ５０ｄｉｆ）が２μｍ、４μｍ、８μｍ、１０μｍの試料をそれぞれ調製した。この原料黒鉛を鱗片状黒鉛Ａとした。
【００７７】
（鱗状黒鉛Ｂ）
結晶性の比較的高い鱗状黒鉛（スリランカ産、５０質量％レーザー回折径（Ｘ５０ｄｉｆ）が１８μｍ）をボールミルで乾式粉砕後、カルボキシメチルセルロースナトリウム塩の水溶液中に投入し、さらにボールミルで湿式粉砕を行った。その後、遠心分離機で精密分級し、５０質量％レーザー回折径（Ｘ５０ｄｉｆ）が０．３８μｍ、４．１μｍの試料をそれぞれ調製した。この原料黒鉛を鱗状黒鉛Ｂとした。
【００７８】
（土状黒鉛Ｃ）
結晶性の低い土状黒鉛（中国産、５０質量％レーザー回折径（Ｘ５０ｄｉｆ）が５μｍ）をジェットミルで粉砕、分級し、５０質量％レーザー回折径（Ｘ５０ｄｉｆ）が２μｍの試料を調製した。この原料黒鉛を土状黒鉛Ｃとした。
【００７９】
＜導電下地塗料の調製＞
（分散処理１による導電下地塗料の調製）
表１及び表２に示す配合（表中の数値は質量基準）で、下記方法により導電下地塗料を調製した。尚、表中の実施例４は比較例である。
カルボキシメチルセルロースナトリウム塩（ＣＭＣ-Ｎａ）を純水に溶解した水溶液中に、上記調製した黒鉛原料と、導電助剤としてケッチェンブラック又はアセチレンブラックを配合し、ボールミルで６時間から２４時間、粉砕処理及び分散処理を行なった。
【００８０】
その後、スチレン−ブタジエン共重合体（ＳＢＲ）系エマルション（日本ゼオン社製、商品名：ＭＢ−４００Ｂ、３００℃で０．５時間後の質量減耗率が２．８％）を配合し、３０分間攪拌した。黒鉛の均一分散には、分散時間、固形分、粘度の調整が重要であり、本実施例では固形分は１５質量％〜３０質量％の範囲、粘度は１００〜４００ｍＰａ．ｓの範囲となるように調整し、原料黒鉛の薄片化、黒鉛表面に付着している黒鉛微粒子の再分散を進めた。
【００８１】
（分散処理２による導電下地塗料の調製）
表１及び表２に示す配合で、下記方法により導電下地塗料を調製した。
カルボキシメチルセルロースナトリウム塩を純水に溶解した水溶液中に、上記調製した黒鉛原料と、導電助剤としてケッチェンブラック又はアセチレンブラックを配合し、ディスパーで１時間分散後、スチレン−ブタジエン共重合体（ＳＢＲ）系エマルション（日本ゼオン社製、商品名：ＭＢ−４００Ｂ、３００℃で０．５時間後の質量減耗率が２．８％）を配合して３０分間攪拌した。
【００８２】
＜導電下地塗料の粘度評価＞
作製した塗料の粘度は、ＢＬ型粘度計で、回転数３０ｒｐｍにて測定した。測定温度は２５℃とした。粘度の測定に際しては、塗料をプロペラ型の攪拌翼を有する攪拌機を用い、１０００ｐｒｍの攪拌条件で３０分間攪拌してから行った。
【００８３】
＜導電下地塗料の粒度分布及び薄片化指数＞
レーザー回折式粒度分布計（島津製作所製ＳＡＬＤ−２１００）を用いて５０質量％レーザー回折径（Ｘ５０ｄｉｆ）を測定した。屈折率は２．００−０．１ｉを用いた。また遠心沈降式粒度分布計（島津製作所製ＳＡ−ＣＰ−４Ｌ）を用いて５０質量％ストークス径（Ｘ５０ｓｔ）を測定した。黒鉛粒子の５０質量％レーザー回折径と５０質量％ストークス径との比（Ｘ５０ｄｉｆ／Ｘ５０ｓｔ）を黒鉛粒子の薄片化指数として使用した。
【００８４】
＜導電下地被膜の作製及び塗布性の評価＞
調製した導電下地塗料を、ドクターブレードコーターを用い、厚さ２０μｍのアルミニウム箔上に塗工した。その後、１０５℃で２０分間の熱風乾燥し、厚さ０．５μｍ、２μｍ、４μｍ、及び６μｍの導電下地被膜をそれぞれ作製した。
得られた導電下地被膜を目視で観察し、均一に塗布されているものを○、塗布ムラがわずかに発生しているものを△、塗布ムラが発生しているものを×として、塗布性を確認した。
【００８５】
＜導電下地被膜の表面粗さ＞
調製した導電下地塗料を、ドクターブレードコーターを用い、厚さ２０μｍのアルミニウム箔上に塗工した。その後、１０５℃で２０分間の熱風乾燥し、厚さ３〜６μｍの導電下地被膜を作製した。
表面粗さ形状測定機を用いて、作製した導電下地被膜の中心線平均粗さを計測した。測定の際、触針径は２μｍを用い、測定速度０．３ｍｍ／ｓ、測定長さ４ｍｍ、カットオフ値０．８ｍｍとした。
【００８６】
＜導電下地被膜の密度評価＞
調製した導電下地塗料を、ドクターブレードコーターを用い、厚さ２０μｍのアルミニウム箔上に塗工した。その後、１０５℃で２０分間の熱風乾燥し、厚さ２０μｍの導電下地被膜を作製した。
乾燥後の導電下地被膜付きアルミニウム箔をφ２０ｍｍの大きさに打ち抜き、電極重量を測定した。アルミニウム箔の重量を差し引き、被膜の密度を算出した。
【００８７】
＜導電下地被膜の体積固有抵抗値の評価＞
調製した導電下地塗料をガラス板上に塗工した後、１０５℃で２０分間の熱風乾燥し、厚さ２０μｍの導電下地被膜を作製した。このガラス板上の導電下地皮膜のシート抵抗値を四端針法にて測定した。膜厚を測定して体積固有抵抗を算出した。
【００８８】
＜導電下地被膜のピール強度の測定＞
調製した導電下地塗料を、ドクターブレードコーターを用い、厚さ２０μｍのアルミニウム箔上に塗工した。その後、１０５℃で２０分間の熱風乾燥し、厚さ３〜６μｍの導電下地被膜を作製した。作製した導電下地被膜の表面に１８ｍｍ幅のメンディングテープ（住友スリーエム社製、商品名：スコッチメンディングテープ８１０）を貼り、荷重２ｋｇのローラーで押さえた。その後、メンディングテープを９０°の角度で引き剥がし、導電下地皮膜の剥離強さを測定した。
【００８９】
＜導電下地被膜の電気抵抗値の測定＞
調製した導電下地塗料を、厚さ２０μｍのアルミニウムプレーン箔上に、ドクターブレードコーターを用いて塗工した後、１１０℃で１５分乾燥して、２〜６μｍの厚さの導電下地被膜を形成した。
乾燥後の導電下地被膜付きアルミニウム箔をφ１３ｍｍの大きさに打ち抜き、これをＡｇ板上に置いた後、Ａｇ板とは反対側からφ８ｍｍのＡｇ棒で挟み込み、Ａｇ棒に５００ｇの加重をかけた。Ａｇ板とＡｇ棒間の抵抗値を測定することで、導電下地塗料を塗布したＡｌ箔の厚み方向の抵抗値を測定した。
【００９０】
＜正極ペーストの調製＞
ポリフッ化ビニリデン（ＰＶＤＦ）溶液（呉羽化学社製、商品名：ＫＦバインダー＃１１２０をＮ−メチルピロリドンで希釈溶解）に、カーボンブラック（電気化学工業社製、商品名：ＨＳ−１００、５０質量％レーザー回折径（Ｘ５０ｄｉｆ）が０．０５μｍ）、及びオリビン型ＦｅＰＯ４正極材を混合し、ディスパーで分散させることで正極ペーストを得た。配合比率は、質量基準で、ＦｅＰＯ４：カーボンブラック：ＰＶＤＦ＝８８：６：６とし、正極ペーストの固形分は５２質量％とした。
【００９１】
＜正極電極の作製＞
調製した導電下地塗料を、厚さ２０μｍのアルミニウムプレーン箔上に、ドクターブレードコーターを用いて塗工した後、１１０℃で１５分乾燥して、２〜６μｍの厚さの導電下地被膜を形成した。この導電下地被膜上に、上記調製した正極ペーストを塗布し、１２０℃で２０分乾燥させ、７０μｍ厚さの活物質含有層を形成し、正極電極を得た。
【００９２】
＜正極電極の電気抵抗値の測定＞
次に、作製した正極電極をφ１３ｍｍに打ち抜き、これをＡｇ板上に置いた後、Ａｇ板とは反対側からφ８ｍｍのＡｇ棒で挟み込み、Ａｇ棒に５００ｇの加重をかけた。Ａｇ板とＡｇ棒間の抵抗値を測定することで、正極電極の厚み方向の抵抗値を測定した。
また、導電下地塗料を塗布していないＡｌ箔上に正極ペーストを塗布し、同様に正極電極を作製して電極抵抗値を測定し、比較を行った。さらに、表３又は４に示すプレス条件でプレスした後の電極抵抗値も確認した。電極抵抗の低減率が、５０％以上のものを○、２５％以上５０％未満のものを△、２５％未満を×とした。
【００９３】
【表１】
0005598356.tif 000002
塗料配合組成中のカッコ内の数値は、乾燥被膜とした場合の配合質量比率を示す
【００９４】
【表２】
0005598356.tif 000003
塗料配合組成中のカッコ内の数値は、乾燥被膜とした場合の配合質量比率を示す
【００９５】
【表３】
0005598356.tif 000004
【００９６】
【表４】
0005598356.tif 000005
【００９７】
比較例１〜３、実施例１〜４は形状及び粒径の異なる黒鉛原料を用い、塗料化を行なった導電下地塗料の評価結果である（表１）。
【００９８】
比較例１は塗料中に分散している黒鉛の粒径が比較的小さく、薄片化指数（Ｘ５０ｄｉｆ／Ｘ５０ｓｔ）も小さい、すなわち使用している黒鉛のアスペクト比が小さく塊状化した黒鉛を使用した例である。
比較例１では、空隙の多い被膜になるため被膜密度が低く、その結果、粒子間の接触面積が低くなって導電パスが少なくなり、皮膜の体積固有抵抗が高くなる。また、塗工性の結果から、用いた黒鉛の５０質量％レーザー回折径（Ｘ５０ｄｉｆ）が２．０μｍにもかかわらず、膜厚４μｍ未満の被膜では均一なものが得られていない。
【００９９】
また、比較例２は、薄片化処理を進めていない分散処理２の方法で調製した例であり、薄片化指数（Ｘ５０ｄｉｆ／Ｘ５０ｓｔ）が小さく、すなわちアスペクト比の小さい形状になっているため、被膜密度が低くなり、被膜の体積固有抵抗も高い。
【０１００】
また、比較例３では、用いた黒鉛の薄片化指数（Ｘ５０ｄｉｆ／Ｘ５０ｓｔ）は２．２であり薄片した形状になっているが、５０質量％レーザー回折径（Ｘ５０ｄｉｆ）が１０．０μｍであり、膜厚６μｍ以下での均一塗工ができず、その結果、表面粗さが粗くなっている。
【０１０１】
これに対して、実施例１〜４は、薄片化処理した塗料で、５０質量％レーザー回折径（Ｘ５０ｄｉｆ）及び薄片化指数（Ｘ５０ｄｉｆ／Ｘ５０ｓｔ）を制御した例である。検討結果より、６μｍ以下での均一塗工を考えると、５０質量％レーザー回折径（Ｘ５０ｄｉｆ）は８μｍ以下、５０質量％ストークス径（Ｘ５０ｓｔ）は３．５μｍ以下、薄片化指数（Ｘ５０ｄｉｆ／Ｘ５０ｓｔ）は２．２以上が必要なことを見出した。
【０１０２】
更に、膜厚０．５μｍでの均一塗工の検討を行なったところ、５０質量％レーザー回折径（Ｘ５０ｄｉｆ）が０．３８μｍ、５０質量％ストークス径（Ｘ５０ｓｔ）が０．０８μｍ、薄片化指数（Ｘ５０ｄｉｆ／Ｘ５０ｓｔ）が４．７５である薄片化黒鉛を用いた実施例１において、膜厚０．５μｍでの均一塗工が可能なことを確認した。
【０１０３】
また、実施例１〜４は塗膜密度も０．８５以上となり高い数字を示し、塗膜の体積固有抵抗も０．１Ωｃｍ以下と低い値を示した。
また、カーボンブラックが均一に分散されているため、カーボンブラックの５０質量％レーザー回折径（Ｘ５０ｄｉｆ）は０．３μｍ以下となっている。そのため、得られる被膜では、薄片化処理された黒鉛が高密度に配向され、またカーボンブラックが均一に分散され、塗膜の表面粗さも０．４μｍ以下であった。本実施例の導電下地塗料は、薄膜で均一な塗膜が形成でき、生産性向上、品質安定化にも寄与できる。
【０１０４】
比較例４、実施例５〜１０はカーボンブラックと黒鉛の比率を変えて効果を確認した例である。
比較例４は導電助剤としてカーボンブラックのみを用いており、被膜密度も低く、また被膜の体積固有抵抗値も高い値を示す。
【０１０５】
これに対して、少なくとも本発明に係る薄片化黒鉛を含む実施例５〜１０は、被膜密度が高く、また被膜の体積固有抵抗値も低い値を示す。特に、カーボンブラックと薄片化黒鉛の質量比率（薄片化黒鉛：カーボンブラック）が、９７：３〜１：８の範囲にある実施例６、７、９、１０で、被膜密度が高く、体積固有抵抗も低下している。また、体積固有抵抗では実施例３で示した薄片化黒鉛：カーボンブラックの質量比率が３：１程度のときに最小になることを確認した。
【０１０６】
実施例１０は、カーボンブラックとしてケッチェンブラックとアセチレンブラックを併用した例であり、導電助剤の最適化により塗膜の体積固有抵抗値の更なる低減が可能となる。
【０１０７】
表３は、比較例１，４、実施例１〜１０の導電下地塗料を用いた電極抵抗値と密着性の評価結果である。リチウムイオン電池用正極下地塗料には、電極抵抗の低減効果が大きく、プレス時の密着性維持が求められる。そこで、アルミニウム箔に直接正極ペーストを塗布した電極抵抗（導電下地被膜なしの正極電極）の測定結果を基準として、評価を行った。
【０１０８】
導電下地被膜のないプレス前の正極電極は、電極抵抗が９０Ωであったが、１５ｋＮ／ｃｍ２でプレスしたときには、塗膜密度の上昇と、アルミニウム集電体と正極層の接触抵抗の低下で、６Ωまで低減される。
これに対して、実施例１〜１０では、プレス前の電極抵抗は５．０Ω〜８．２Ωであり、導電下地被膜のない電極抵抗を基準としたときの低減率は、９０％以上と著しく向上することが確認できる。また、プレス後の電極抵抗の低減率は、５０％以上であり、接触抵抗の低減効果が認められた。
また、実施例１〜１０では、プレス前とプレス後で正極被膜のピール強度の低下が認められず、密着性にも優れていた。
他方、比較例１，４では、プレス前の電極抵抗の低減率は、８３．３％、８８．９％と高いものの、実施例１〜１０に比べれば低い値である。更には、プレス後の電極抵抗の低減率は、８．３％、１６．７％であり、実施例１〜１０に比べて著しく低い値であった。
【符号の説明】
【０１０９】
１０    前記薄片化黒鉛
２０    カーボンブラック
３０    集電体
【図１】
0005598356.tif 000006